Brevet FR2662156A2 — publié le 19911122

FR 2662156 A2 19911122 FR 9006538 A 19900521 La présente invention a pour objet une composition de béton à base de granulats de bois stabilisés Le brevet principal nO 88 08697 ,auquel le présent certificat d'addition est rattaché ,concerne un béton d'une composition à base de granulats de bois stabilisés par silification (selon le brevet F R 2.449.551) . La présente addition a pour but de proposer une nouvelle composition de béton ,permettant de réaliser des éléments préfabriqués selon la technique du compactage tel que définie par le brevet F R 89 08081 ,à base de granulats de bois stabilisés par silification ,autre que celle liée au brevet principal ,permettant -d'une part de diminuer les temps de fabrication des éléments préfabriqués en réduisant les temps de durcissement habituels dans des proportions comprises entre 5 et 1 -d'autre part d'accroitre la résistance mécanique des produits réalisés en augmentant leur résistance mécanique en traction et compression de 1 à 2. La réduction des temps de fabrication et l'augmentation de la résistance à la traction et compression des produits réalisés permettent l'utilisation du mélange,que constitue cette nouvelle composition,dans des domaines nouveaux comme la confection de glissières de sécurité pour routes et autoroutes ainsi que des supports de rails ferroviaires .En effet grâce aux caractéristiques particulières des éléments préfabriqués leur utilisation confère une bonne déformabilité ,sans rupture brutale ,et un grand confort accoustique pour le roulage sur les rails et l'environnement extérieur (vibrations des bâtiments avoisinant) Ladite composition comprend -des granulats de bois stabilisés par silification auxquels on associe les matériaux suivants -des liants spécifiques constitués par ciments alumineux (dit fondu) ;;ciments pouzzolaniques -des adjuvants de cure constitués par aluminate de soude ;résine de latex ;chlorure de calcium -des armatures fibreuses courtes,moyennes ou longues constituées par des fibres de verre alcali-résistantes;polypropylène ;carbone ;fonte ;bambous D'une manière générale ,la proportion des différents matériaux associés aux granulats de bois stabilisés peut varier comme indiqué ci-dessous -liant spécifique entre environ 5 et 80 %,de préférence entre 20 et 60 % et particulièrement entre 40 et 50 % en poids ,par rapport à la composition totale -adjuvant de cure entre environ 0,2 et 3,0 % ,de préférence entre environ 0,5 et 2,0 % et particulièrement entre environ 0,5 et 1,0 % en poids ,par rapport au poids de liant -armatures fibreuses : entre environ 3,o et 20,0 % ,de préférence entre environ 5,0 et 15,0 % et particulièrement entre environ 5,0 et 10,0 % en poids ,par rapport au poids de liant REVENDICATIONS 1 -Composition de béton ,permettant la réalisation d'éléments préfabriqués, à base de granulats de bois stabilisés par silification associés à -un liant spécifique -un adjuvant de cure -une armature fibreuse selon la revendication 1 du brevet principal 2 -Composition de béton selon la revendication 1 ,caractérisée en ce que le liant spécifique est choisit parmi les ciments alumineux 'dit fondu' et les ciments pouzzolaniques 3 -Composition de béton selon les revendications 1 et 2 ,caractérisée en ce que la proportion du liant spécifique se situe entre ;;environ 5 et 80 %,de préférence entre environ 20 et 60 % et particulièrement entre environ 40 et 50 % en poids ,calculé sur la base de la composition totale 4 -Composition de béton selon la revendication 1 ,caractérisée en ce que l'adjuvant de cure est choisit parmi l'aluminate de soude ,le chlorure de calcium et.;Ma résine de latex 5 -Composition de béton selon les revendications 1 et 4 ,caractérisée en ce que la proportion de l'adjuvant de cure se situe entre environ 0,2 et 3,0 %, de préférence entre environ 0,5 et 2,0 % et particulièrement entre environ 0,5 et 1,0 % en poids ,calculé sur la base du poids du liant 6-Composition de béton selon la revendication l ,caractérisée en.ee que 'armature fibreuse courte,moyenne ou longue est choisie parmi les fibres de : :verre alcali-résistantes,polypropylène,carbone,fonteSbambous . 7 -Composition de béton selon les revendications 1 et 6 ,caractérisée en ce que la proportion de l'armature fibreuse se situe entre environ 3,0 et 20 ,0 %,de préférence entre environ 5,0 et 15,0 % et particulièrement entre environ 5,0 et 10,0 % en poids ,calculé sur la base du poids du liant 8 -Composition de béton selon les revendications précédentes prises dans leur ensemble ,caractérisée par.son utilisation pour réaliser des glissières de sécurité pour véhicules à moteur et des supports de rails pour les transports ferroviaires